"8~12モルのセリアを含有し正方晶ジルコニアで構成されるジルコニア粒子と、アルミナ粒子とを含むジルコニア-アルミナ複合セラミックを仮焼成した後成型加工し、ネオジムのイオン溶液又は錯体溶液に浸漬し乾燥させた後に本焼成することを特徴とするジルコニア系複合セラミック焼結体の作製方法。ネオジムのイオン溶液又は錯体溶液中のネオジム濃度が、2.5重量以上50重量以下であることを特徴とする請求項1に記載のジルコニア系複合セラミック焼結体の作製方法。Lab表色系で示すところのLが85以上100未満,aが-5以上5以下,bが0以上10以下の範囲で示される色調を有することを特徴とする8~12モルのセリアを含有し正方晶ジルコニアで構成されるジルコニア粒子と、アルミナ粒子とを含むジルコニア-アルミナ複合セラミックから成るジルコニア系複合セラミック焼結体。機械的,物理的物性を維持しつつ、歯科用補綴物に適した白色に着色することが可能なジルコニア系複合セラミック焼結体及びその作製方法を提供することを課題とする。本発明者等は、前記課題を解決すべく鋭意検討した結果、8~12モルのセリアを含有し正方晶ジルコニアで構成されるジルコニア粒子と、アルミナ粒子とを含むジルコニア-アルミナ複合セラミックを仮焼成した後成型加工し、ネオジムのイオン溶液または錯体溶液に浸漬させ乾燥させた後に本焼成すれば、ジルコニアの安定化剤として酸化セリウムを用い黄色味を帯びていても、着色液に青色を発色するネオジムが含まれているため、機械的,物理的物性を維持しつつ、歯科用補綴物に適した白色のジルコニア系複合セラミック焼結体を簡便に得られることを見出して本発明を完成した。即ち本発明は、8~12モルのセリアを含有し正方晶ジルコニアで構成されるジルコニア粒子と、アルミナ粒子とを含むジルコニア-アルミナ複合セラミックを仮焼成した後成型加工し、ネオジムのイオン溶液または錯体溶液に浸漬し乾燥させた後に本焼成することを特徴とするジルコニア系複合セラミック焼結体の作製方法である。本発明に係るジルコニア系複合セラミック焼結体の作製方法は、機械的,物理的物性を維持しつつ、歯科用補綴物として使用するのに適した白色に着色されたジルコニア系複合セラミック焼結体を得ることが可能である。本発明で用いられるジルコニア系複合セラミックは、8~12モルのセリアを含有し正方晶ジルコニアで構成されるジルコニア粒子と、アルミナ粒子とを含むものであり、原料配合物をCIP等により圧粉してから半焼結する。半焼結工程における処理温度は900°C以上1450°C未満であることが好ましい。半焼結工程における温度を900°C以上1450°C未満の範囲とすることにより、作製された歯科補綴物の強度の低下を防止するとともに、次の工程である切削加工過程で要する時間を短縮することが可能である。本発明においては、上記の如く半焼結させたジルコニア系複合セラミックスを目的の形状にCAD/CAMを用いて切削加工した後、ネオジムのイオン溶液または錯体溶液に1分以上浸漬し乾燥させた後に本焼成する。ネオジムのイオン溶液または錯体溶液は、水またはアルコール等の溶媒にネオジムの塩類または錯体類、好ましくは塩化物,酢酸塩類または錯体を溶解させて作製する。イオンまたは錯体類は、2.5重量以上50重量以下であることが好ましい。2.5重量未満や50重量を超えると歯科用補綴物として使用するのに適した白色に着色し難く好ましくない。より好ましくは2.5重量以上30重量以下である。ネオジムのイオン溶液または錯体溶液から取り出された半焼結体は乾燥された後、本焼成することによりジルコニア-アルミナ系着色複合セラミックが作製される。このようにして作製されたジルコニア-アルミナ系着色複合セラミックは、色調がLab表色系で示すところのLが85以上100未満,aが-5以上5以下,bが0以上10以下の範囲で示される。色調の測定方法はJISZ87222009に準じ、試料片の厚さは少なくとも2mm以上であることが好ましい。Lab表色系表示は、色調を明度明るさを示すLと、色相赤と緑の度合いを示すaと、彩度黄と青の度合いを示すbという3つの要素に解析し、そして色調をLabという3つの数値で表現するものである。明度明るさを示すLは85以上100未満である。Lが85未満では黒っぽく見えてしまう。好ましくは、Lは88以上94未満であるまた色相赤と緑の度合いを示すaは-5以上5以下である。これは、aが-5未満では緑が強すぎ、その結果反射光が当たって黒く見えてしまうためであり、5を超えると赤みが強すぎるため不自然に見えてしまうためである。好ましくは-5以上-2以下である。彩度黄と青の度合いを示すbは0以上10以下である。これは、bが0未満では青みが強くすぎるため暗く見えてしまい、10を超えると黄色みが強いため本発明の目的とする効果が得られないためである。好ましくは2以上9以下である。以下、本発明を実施例に基づいて詳細に説明するが、本発明は下記実施例に限定されるものではない。特許第2945935号公報に記載される方法により、酸化ジルコニウム65.9~69.9重量,酸化セリウム10.1~11.1重量,酸化アルミニウム19.5~23.5,酸化チタン0.01~0.03重量,及び酸化マグネシウム0.04~0.08重量を含む原料配合物を調整し、調整した原料配合物の10mm×10mm×8mmに圧粉した後1000°Cで仮焼したものを表1に示す溶液に室温で2分間完全に浸した後、1450°Cで本焼成し、ジルコニア系複合セラミック焼結体を作製した。作製されたジルコニア系複合セラミック焼結体のLab表色系でのL,a及びbをJISZ87222009に準拠した測定方法及び分光測光器商品名:CM3610d、コニカミノルタ社製にて測定した結果を表1に示す。<表1>表1から明らかなように、ネオジムのイオン溶液または錯体溶液を着色液として用いた実施例においては、焼結体の色調がLab表色系で示すところのLが85以上100未満,aが-5以上5以下,bが0以上10以下であることが確認できた。これに対し、溶液中のネオジム濃度が少ない比較例1~3においては、bの値が大きくて黄色みが強く、歯科用補綴物として適した白色を得ることができず、ネオジム以外の化合物の溶液で処理した比較例4,5においては、Lの値が小さく全体の色調が暗くなってしまっており、歯科用補綴物として適した白色のものを得ることができない。"